基板上の第1領域に焦電センサーを有すると共に、前記基板上の前記第1領域とは異なる第2領域にボンディングパッドを有するセンサー装置の製造方法であって、前記第1領域に前記焦電センサーを支持するための支持体を形成する工程と、前記支持体上に第1導電部を形成する工程と、前記第1導電部上に焦電体を形成する工程と、前記焦電体上に第2導電部を形成する工程と、前記第2導電部上及び前記第2領域にそれぞれ第1絶縁膜を形成する工程と、前記第1絶縁膜の一部を除去して、前記第1領域に前記第2導電部を底面とする第1開口部を形成し、前記第2領域に第2開口部を形成する工程と、前記第1開口部及び前記第2開口部にそれぞれ第3導電部を埋め込む工程と、前記第1領域において前記焦電体を覆い、前記第2領域において前記第3導電部を覆う第2絶縁膜を形成する工程と、前記第2絶縁膜の一部を除去して前記第3導電部を底面とする第3開口部を形成する工程と、を含むことを特徴とするセンサー装置の製造方法。前記支持体を形成する工程は、前記第1領域及び前記第2領域にそれぞれ前記支持体を形成しておき、前記第2開口部に前記第3導電部が埋め込まれる前に、前記第2開口部の底面で露出している前記支持体を除去する工程、であることを特徴とする請求項1に記載のセンサー装置の製造方法。前記第3開口部を埋め込むように前記第2領域の前記第2絶縁膜上に第4導電部を形成する工程と、前記第4導電部上及び前記第1領域の前記第2絶縁膜上にそれぞれ第3絶縁膜を形成する工程と、前記第3絶縁膜の一部を除去して前記第4導電部を底面とする第4開口部を形成する工程と、をさらに含むことを特徴とする請求項1又は請求項2に記載のセンサー装置の製造方法。前記第1導電部を形成する工程、前記焦電体を形成する工程及び前記第2導電部を形成する工程は、前記第1領域及び前記第2領域にそれぞれ第1導電部を形成し、前記第1導電部上に焦電体と第2導電部とを積層し、前記第2領域の前記第2導電部を除去して前記焦電体を露出させ、露出した前記焦電体を除去して前記第2領域の前記第1導電部を露出させ、露出した前記第1導電部を除去する工程、であることを特徴とする請求項1から請求項3の何れか一項に記載のセンサー装置の製造方法。基板上の第1領域に焦電センサーを有すると共に、前記基板上の前記第1領域とは異なる第2領域にボンディングパッドを有するセンサー装置であって、前記第1領域に形成され、前記焦電センサーを支持する支持体と、前記支持体上に形成された第1導電部と、前記第1導電部上に形成された焦電体と、前記焦電体上に形成された第2導電部と、前記第2導電部上及び前記第2領域にそれぞれ形成され、前記第1領域の前記第2導電部を底面とする第1開口部を有し、前記第2領域に第2開口部を有する第1絶縁膜と、前記第1開口部及び前記第2開口部にそれぞれ埋め込まれた第3導電部と、前記第1領域において前記焦電体を覆い、前記第2領域において前記第3導電部を覆い、前記第2領域の前記第3導電部を底面とする第3開口部を有する第2絶縁膜と、を備えることを特徴とするセンサー装置。ところで、特許文献1では、焦電型光検出素子以下、焦電センサーともいう。を空洞部上で支持する支持部材が、断面視で、空洞部の外側まで途切れることなく延設されていた。特に、特許文献1の図7では、支持部材は空洞部の外側まで延設されてコンタクト部に接していた。このため、受光よって生じた熱は焦電体から支持部材即ち、メンブレンを介してコンタクト部まで伝わる可能性があり、熱が基板側に散逸して焦電センサーの検出特性が低下してしまう可能性があった。そこで、この発明はこのような事情に鑑みてなされたものであって、受光によって生じた熱が支持層を介して散逸することを抑制できるようにしたセンサー装置の製造方法及びセンサー装置を提供することを目的の一つとする。上記課題を解決するために、本発明の一態様に係る半導体装置の製造方法は、基板上の第1領域に焦電センサーを有すると共に、前記基板上の前記第1領域とは異なる第2領域にボンディングパッドを有するセンサー装置の製造方法であって、前記第1領域に前記焦電センサーを支持するための支持体を形成する工程と、前記支持体上に第1導電部を形成する工程と、前記第1導電部上に焦電体を形成する工程と、前記焦電体上に第2導電部を形成する工程と、前記第2導電部上及び前記第2領域にそれぞれ第1絶縁膜を形成する工程と、前記第1絶縁膜の一部を除去して、前記第1領域に前記第2導電部を底面とする第1開口部を形成し、前記第2領域に第2開口部を形成する工程と、前記第1開口部及び前記第2開口部にそれぞれ第3導電部を埋め込む工程と、前記第1領域において前記焦電体を覆い、前記第2領域において前記第3導電部を覆う第2絶縁膜を形成する工程と、前記第2絶縁膜の一部を除去して前記第3導電部を底面とする第3開口部を形成する工程と、を含むことを特徴とする。このような製造方法であれば、焦電センサーにおいて第2導電部と第3導電部とを電気的に接続するための第1開口部と、ボンディングパッドにおいて第3導電部を埋め込むための第2開口部とを同時に形成することができる。また、焦電センサーに接続する第3導電部と、ボンディングパッドを構成する第3導電部と、を同時に形成することができる。また、焦電センサーを覆って光吸収膜として機能する第2絶縁膜と、ボンディングパッドの一部を覆って保護膜として機能する第2絶縁膜と、を同時に形成することができる。このように、焦電センサーや、焦電センサーに接続される第3導電部、焦電センサーを覆って光吸収膜として機能する第2絶縁膜の各形成工程を利用して、ボンディングパッドや、ボンディングパッドの一部を覆う保護膜をそれぞれ形成することができる。従って、工程数の増加を抑えつつ、焦電センサーとボンディングパッドとを同一の基板上に効率良く形成できる。また、第2領域の第3導電部下は、支持体、第1導電部及び第2導電部が残存しない構造に形成される。このため、第2領域において、第3導電部下に支持体、第1導電部又は第2導電部が残存する場合と比べて、ボンディングパッドの高さを低くすることができる。さらに、第3導電部の構成材として、例えば窒化チタンTiNなど、貴金属以外の材料を用いることができる。このため、ボンディングパッドと基板側との密着性を高く保持することができる。特別なプロセスを追加することなく、ボンディングパッドが基板側から剥離することを抑制することができる。さらに、支持体は第2領域から除去されている。即ち、支持体は第1領域から第2領域に向かう途中で切れている途切れている。このため、受光によって生じた熱が支持体を介して第1領域から第2領域へ伝わることを抑制することができ、第1領域と第2領域との間の断熱性を高めることができる。受光によって生じた熱が支持体を介して散逸することを抑制することができるので、焦電センサーの検出感度を向上させることができる。なお、本発明の基板としては、例えば、後述するシリコン基板1が該当する。第1領域としては、例えば、後述するセンサー領域が該当する。第2領域としては、例えば、後述するパッド領域が該当する。支持体としては、例えば、後述する支持層21が該当する。第1導電部としては、例えば、後述する下部電極25が該当する。第2導電部としては、例えば、後述する上部電極29が該当する。第3導電部としては、例えば、後述する第3配線層33が該当する。また、上記のセンサー装置の製造方法において、前記支持体を形成する工程は、前記第1領域及び前記第2領域にそれぞれ前記支持体を形成しておき、前記第2開口部に前記第3導電部が埋め込まれる前に、前記第2開口部の底面で露出している前記支持体を除去する工程、であることを特徴としてもよい。このような製造方法であれば、第1領域に支持体が存在し、第2領域には支持体が存在しない構造を形成することができる。また、上記のセンサー装置において、前記第3開口部を埋め込むように前記第2領域の前記第2絶縁膜上に第4導電部を形成する工程と、前記第4導電部上及び前記第1領域の前記第2絶縁膜上にそれぞれ第3絶縁膜を形成する工程と、前記第3絶縁膜の一部を除去して前記第4導電部を底面とする第4開口部を形成する工程と、をさらに含むことを特徴としてもよい。このような製造方法であれば、ボンディングパッドに導電性ワイヤーの一端を密着性高く接合することができる。例えば、第3導電部が窒化チタンTiNであり、導電性ワイヤーが金Au線の場合でも、窒化チタンと金とが直に接することがないため、ボンディングパッドと導電性ワイヤーとの密着性を高めることができる。なお、本発明の第4導電部としては、例えば、後述する電極層37が該当する。また、上記のセンサー装置において、前記第1導電部を形成する工程、前記焦電体を形成する工程及び前記第2導電部を形成する工程は、前記第1領域及び前記第2領域にそれぞれ第1導電部を形成し、前記第1導電部上に焦電体と第2導電部とを積層し、前記第2領域の前記第2導電部を除去して前記焦電体を露出させ、露出した前記焦電体を除去して前記第2領域の前記第1導電部を露出させ、露出した前記第1導電部を除去する工程、であることを特徴としてもよい。このような製造方法であれば、第1領域には第1導電部と焦電体及び第2導電部が積層され、第2領域には第1導電部と焦電体及び第2導電部が存在しない構造を形成することができる。本発明の別の態様に係るセンサー装置は、基板上の第1領域に焦電センサーを有すると共に、前記基板上の前記第1領域とは異なる第2領域にボンディングパッドを有するセンサー装置であって、前記第1領域に形成され、前記焦電センサーを支持する支持体と、前記支持体上に形成された第1導電部と、前記第1導電部上に形成された焦電体と、前記焦電体上に形成された第2導電部と、前記第2導電部上及び前記第2領域にそれぞれ形成され、前記第1領域の前記第2導電部を底面とする第1開口部を有し、前記第2領域に第2開口部を有する第1絶縁膜と、前記第1開口部及び前記第2開口部にそれぞれ埋め込まれた第3導電部と、前記第1領域において前記焦電体を覆い、前記第2領域において前記第3導電部を覆い、前記第2領域の前記第3導電部を底面とする第3開口部を有する第2絶縁膜と、を備えることを特徴とする。このような構成であれば、上記の製造方法により製造可能なセンサー装置を提供することができる。以下、本発明の実施の形態について図面を参照しながら説明する。なお、以下に説明する各図において、同一の構成を有する部分には同一の符号を付し、その重複する説明は省略する。1構成図1は、本発明の実施形態に係る焦電型赤外線センサー装置以下、単にIRセンサー装置ともいう。100の構成例を示す断面図である。このIRセンサー装置100は、焦電効果即ち、温度変化によって焦電体の分極状態が変化する現象を利用したものであり、焦電体の分極状態の変化を電圧又は焦電流で測定することにより、赤外線等の光を検出する装置である。図1に示すように、このIRセンサー装置100は、シリコン基板1と、シリコン基板1上に絶縁膜図示せずを介して設けられた第1配線層11と、シリコン基板1の上方に形成されて第1配線層11を覆う第1層間絶縁膜13と、第1層間絶縁膜13上に設けられた第2配線層17と、第1層間絶縁膜13上に形成されて第2配線層17を覆う第2層間絶縁膜19と、第2層間絶縁膜19上に設けられた支持層即ち、メンブレン21と、第1層間絶縁膜13を貫いて第1配線層11と第2配線層17とを間を電気的に接続する第1プラグ電極15と、第2層間絶縁膜19を貫いて第2配線層17を支持層21上に引きす第2プラグ電極23と、を備える。シリコン基板1は、例えばバルクの単結晶シリコン基板である。図示しないが、このシリコン基板1には、例えば、MOSトランジスタ、バイポーラトランジスタ、キャパシタ、拡散抵抗等の各種素子が形成されており、これらの各種素子は図示しない絶縁膜によって覆われている。なお、シリコン基板1は、例えば、バルクの単結晶シリコン上に単結晶のシリコン層がエピタキシャル成長された構成であってもよい。この場合は、このエピタキシャル成長により形成された単結晶のシリコン層即ち、エピタキシャル層に、上記の各種素子が形成されている。第1配線層11及び第2配線層17は、例えば、上記の各種素子に電気的に接続する配線である。第1配線層11及び第2配線層17の材質は、例えば、窒化チタンTiNである。第1層間絶縁膜13及び第2層間絶縁膜19は、例えば、シリコン酸化膜SiO2若しくはシリコン窒化膜Si3N4、又は、これらを積層した積層膜である。第1プラグ電極15及び第2プラグ電極23の材質は、例えば、タングステンWである。また、図1に示すように、このIRセンサー装置100は、例えば、シリコン基板1上のセンサー領域即ち、第1領域に設けられた焦電センサー30と、シリコン基板1上であってセンサー領域とは異なる位置のパッド領域即ち、第2領域に設けられたボンディングパッド40と、第1絶縁膜31、第2絶縁膜35、第3絶縁膜41及び第3配線層33と、を備える。焦電センサー30は、支持層21上に形成された下部電極25と、下部電極25上に形成された焦電体27と、焦電体27上に形成された上部電極29と、を有する。下部電極25及び上部電極29の各材質は、導電性を有するものである。一例を挙げると、下部電極25は、イリジウムIr、酸化イリジウムIrOX、白金Ptを、この順で下から積層した積層膜である。上部電極29は、白金、酸化イリジウム、イリジウムを、この順で下から積層した積層膜である。焦電体27の材質は、例えばPZTチタン酸ジルコン酸鉛、又は、PZTにニオブNbを添加したPZTNである。また、焦電センサー30は、第1絶縁膜31で覆われている。第1絶縁膜31は、例えば、シリコン酸化膜である。さらに、センサー領域において、第1絶縁膜31には上部電極29を底面とする貫通した第1開口部51図3cを参照が設けられている。そして、この第1開口部51にセンサー領域の第3配線層33の一部が埋め込まれている。これにより、センサー領域の第3配線層33は上部電極29と電気的に接続されている。第3配線層33の材質は、例えば窒化チタンである。なお、支持層21は、例えば、シリコン酸化膜又は、はシリコン窒化膜若しくは酸化アルミニウム膜AlOである。また、センサー領域の支持層21直下であって、例えば、図1の紙面手前側又は紙面奥側には、図示しない空洞部が形成されている。この空洞部は、焦電センサー30とシリコン基板1との間を断熱するために設けられている。支持層21によって、焦電センサー30は空洞部の上方で支えられている。第2絶縁膜35は第3配線層33上に設けられている。第3絶縁膜41は第2絶縁膜35上に設けられている。第2絶縁膜35は例えばシリコン窒化膜であり、第3絶縁膜41は例えばシリコン酸化膜である。センサー領域において、第3絶縁膜41は、例えば赤外線等の光を吸収して熱に変換する膜として機能する。一方、ボンディングパッド40は、パッド領域の第2層間絶縁膜19上に形成された第3配線層33と、第3配線層33上に形成されたパッド用の電極層37と、を有する。電極層37は、例えば、窒化チタンTiとアルミニウムAl合金とを、この順で下から積層した積層膜である。アルミニウム合金としては、例えば、アルミニウムに銅Cuを少量添加したAlCuなどが挙げられる。このパッド領域において、ボンディングパッド40の直下には支持層21は形成されていない。即ち、支持層21には、パッド領域の第2層間絶縁膜19を底面とする貫通した第2開口部52図3cを参照が設けられている。この第2開口部52の底面には、第2プラグ電極23の表面が含まれる。そして、この第2開口部52内に第3配線層33が埋め込まれている。これにより、パッド領域の第3配線層33は第2プラグ電極23と電気的に接続されている。また、パッド領域において、第3配線層33と電極層37との間に第2絶縁膜35が配置されており、この第2絶縁膜35に下部電極25を底面とする貫通した第3開口部53図5aを参照が設けられている。そして、この第3開口部53に電極層37の一部が埋め込まれている。これにより、電極層37は、パッド領域の第3配線層33と電気的に接続されている。さらに、ボンディングパッド40上には第3絶縁膜41が設けられている。この第3絶縁膜41には、ボンディングパッド40の中央部を底面とする貫通した第4開口部54が設けられている。図示しないが、この第4開口部54の底面で露出しているボンディングパッド40の表面に、金線等のワイヤーが接合される。そして、この金線を介して、IRセンサー装置100は、例えば外部端子と電気的に接続される。次に、IRセンサー装置100の製造方法について説明する。2製造方法図2a~図6は、本発明の実施形態に係るIRセンサー装置100の製造方法を示す断面図である。図2aに示すように、まず始めに、シリコン基板1を用意する。上述したように、このシリコン基板1の一方の面側には、例えば第1配線層11と、第1層間絶縁膜13と、第1プラグ電極15と、第2配線層17と、第2層間絶縁膜19とが形成されている。次に、フォトリソグラフィ技術及びエッチング技術を用いて、第2層間絶縁膜19を部分的に除去する即ち、パターニングする。これにより、パッド領域の第2層間絶縁膜19に、第2配線層17を底面とする即ち、第2配線層17を露出する開口部を形成する。そして、この開口部内に第2プラグ電極23を形成する。第2プラグ電極23の形成方法は、例えば以下の通りである。即ち、上記の開口部を埋め込むように第2層間絶縁膜19上にタングステン膜を形成する。タングステン膜の形成は、例えばスパッタ法即ち、スパッタリングで行う。次に、このタングステン膜を研削して、開口部内にのみタングステン膜を残し、開口部の内側以外の領域即ち、第2層間絶縁膜19上からタングステン膜を除去する。タングステン膜の研削は、例えばCMPchemicalmechanicalpolishで行う。これにより、上記の開口部内に埋め込まれて、第2配線層17に電気的に接続した第2プラグ電極23を形成する。次に、図2bに示すように、第2層間絶縁膜19上に支持層21を形成して第2プラグ電極23を覆う。支持層21の形成は、例えばCVDchemicalvapordeposition法で行う。次に、図2cに示すように、支持層21上に、下部電極25と焦電体27と上部電極29とを順次積層する。下部電極25及び上部電極29の形成は、例えばスパッタ法でそれぞれ行う。また、焦電体27の形成は、例えば、ゾルゲル法、スパッタ法又はMOCVDmetalorganicCVD法で行う。次に、フォトリソグラフィ技術及びエッチング技術により、上部電極29、焦電体27及び下部電極25をパターニングする。このパターニング工程では、まず始めに、上部電極29、焦電体27をパターニングし、次に、上部電極29及び焦電体27下から露出した下部電極25をパターニングする。図示しないが、上部電極29及び焦電体27のパターニング時には、センサー領域を覆い、且つパッド領域を露出した即ち、開口した形状の第1のレジストパターンをマスクとして用いる。これにより、パッド領域の上部電極29を除去して焦電体27を露出させ、露出した焦電体27を除去して、パッド領域の下部電極25を露出させる。また、下部電極25のパターニング時には、センサー領域を覆い、且つパッド領域を露出した形状の第2のレジストパターンをマスクとして用いる。これにより、図3aに示すように、センサー領域では上部電極29、焦電体27及び下部電極25を有する焦電センサー30を形成すると共に、パッド領域では露出していた下部電極25が除去されて支持層21が露出した構造を形成する。この時点では、第2プラグ電極23は支持層21で覆われており、露出していない。つまり、支持層21は第2プラグ電極23の蓋となっている。次に、図3bに示すように、シリコン基板1の上方に第1絶縁膜31を形成する。第1絶縁膜31の形成は、例えばCVD法で行う。第1絶縁膜31によって、センサー領域の焦電センサー30と、パッド領域の下部電極25との間が絶縁される。そして、フォトリソグラフィ技術及びエッチング技術を用いて、第1絶縁膜31をパターニングする。これにより、図3cに示すように、センサー領域の第1絶縁膜31に上部電極29を底面とする第1開口部51を形成すると共に、パッド領域では第1絶縁膜31を貫いて支持層21を底面とする第2開口部52を形成する。続いて、この第2開口部52の底面で露出している支持層21をエッチングして除去する。これにより、パッド領域において、第2層間絶縁膜19と第2プラグ電極23とを露出させる。次に、第1開口部51及び、第2層間絶縁膜19と第2プラグ電極23とを底面とする第2開口部52を埋め込むように、例えば窒化チタン等の導電膜を形成する。この導電膜の形成は、例えばスパッタ法で行う。そして、この導電膜を、フォトリソグラフィ技術及びエッチング技術を用いてパターニングする。これにより、図4aに示すように、センサー領域とパッド領域とにそれぞれ、互いに分離された第3配線層33を形成する。次に、図4bに示すように、シリコン基板1の上方に第2絶縁膜35を形成する。第2絶縁膜35の形成は、例えばCVD法で行う。第2絶縁膜35によって、第3配線層33が覆われる。そして、フォトリソグラフィ技術及びエッチング技術を用いて、第2絶縁膜35をパターニングする。これにより、図5aに示すように、パッド領域の第2絶縁膜35に第3配線層33を底面とする第3開口部53を形成する。次に、第3開口部53を埋め込むように、例えばAlCu/TiN等の導電膜を形成する。この導電膜の形成は、例えばスパッタ法で行う。そして、この導電膜を、フォトリソグラフィ技術及びエッチング技術を用いてパターニングする。これにより、図5bに示すように、パッド領域に電極層37を形成する。次に、図6に示すように、シリコン基板1の上方に第3絶縁膜41を形成する。上述したように、この第3絶縁膜41は、例えば赤外線等の光を吸収して熱に変換するための膜である。第3絶縁膜41の形成は、例えばCVD法で行う。第3絶縁膜41によって、焦電センサー30とボンディングパッド40の両方が覆われる。そして、フォトリソグラフィ技術及びエッチング技術を用いて、第3絶縁膜41をパターニングする。これにより、パッド領域の第3絶縁膜41にボンディングパッド40を底面とする第4開口部54図1を参照を形成する。また、この第4開口部54の形成工程と前後して、支持層21下の図示しない犠牲層をエッチングして除去し、図示しない空洞部を形成する。この空洞部は、上述したように、焦電センサー30とシリコン基板1との間を断熱するための空洞部である。空洞部の形成後も支持層21は残される。そして、この支持層21によって、焦電センサー30は空洞部の上方で支持される。以上の工程を経て、図1に示したIRセンサー装置100が完成する。3実施形態の効果本発明の実施形態によれば、焦電センサー30において上部電極29と第3配線層33とを電気的に接続するための第1開口部51と、ボンディングパッド40において第3配線層33を埋め込むための第2開口部52と、を同時に形成することができる。また、焦電センサー30の上部電極29と電気的に接続する第3配線層33と、ボンディングパッド40を構成する第3配線層33と、を同時に形成することができる。さらに、焦電センサー30を覆って光吸収膜として機能する第2絶縁膜35と、ボンディングパッド40の一部を覆って保護膜として機能する第2絶縁膜35と、を同時に形成することができる。同様に、焦電センサー30を覆って光吸収膜として機能する第3絶縁膜41と、ボンディングパッド40の一部を覆って保護膜として機能する第3絶縁膜41と、を同時に形成することができる。このように、焦電センサー30や、焦電センサー30に接続される配線層等の形成工程を利用して、ボンディングパッド40を形成することができる。従って、工程数の増加を抑えつつ、ボンディングパッド40を効率良く形成することができる。また、パッド領域は、支持層21、下部電極25及び上部電極29が残存せず、第3配線層33が第2層間絶縁膜19上に直接配置された構造に形成される。即ち、パッド領域の第3配線層33下は、支持層21、下部電極25及び上部電極29が残存しない構造に形成される。このため、パッド領域において、第3配線層33下に支持層21、下部電極25又は上部電極29が残存する場合と比べて、ボンディングパッド40の高さを支持層21、下部電極25又は上部電極29の厚さ分だけ低くすることができる。これにより、図1に示すように、パッド領域の高さをセンサー領域の高さよりも低くすることができる。即ち、支持層21の表面を基準面にして、この基準面からセンサー領域の第3絶縁膜41の表面までの高さをh1と、この基準面からパッド領域の第3絶縁膜41の表面までの高さをh2としたとき、高さh2を高さh1よりも低くすることができるh1>h2。例えば、高さh1を2.3μm程度とし、高さh2を1.9μm程度とすることができる。なお、パッド領域の第3絶縁膜41の厚さh3は、例えば1μm程度である。また、第3配線層33の構成材として、例えば窒化チタンTiNなど、貴金属以外の材料を用いることができる。このため、ボンディングパッド40と基板1側との密着性を高く保持することができる。特別なプロセスを追加することなく、ボンディングパッド40が基板1側から剥離することを抑制することができる。さらに、本発明の実施形態によれば、ボンディングパッド40に導電性ワイヤーの一端を密着性高く接合することができる。例えば、IRセンサー装置100では、第3配線層33と導電性ワイヤーとの間に、AlCu/TiNからなる電極層37を介在させている。このため、第3配線層33が窒化チタンであり、導電性ワイヤーが金線の場合でも、窒化チタンと金とが直に接することがないため、ボンディングパッド40と導電性ワイヤーとの密着性を高めることができる。また、支持層21は第2領域から除去されている。即ち、支持層21はセンサー領域からパッド領域に向かう途中で切れている途切れている。このため、受光によって生じた熱が支持層21を介してセンサー域からパッド領域へ伝わることを抑制することができ、センサー領域とパッド領域との間の断熱性を高めることができる。受光によって生じた熱が支持層21を介して散逸することを抑制することができるので、焦電センサー30の検出感度を向上させることができる。さらに、上記の実施形態で説明したIRセンサー装置100の製造方法によれば、センサー領域及びパッド領域に支持層21を形成する工程図2bを参照から、パッド領域の支持層21を除去する工程図3cを参照までの間、第2プラグ電極23は例えば支持層21によって覆われている。このため、図2bから図3cに至る工程の間で熱処理例えば、焦電体の特性向上用にアニール工程を行っても、第2プラグ電極23はその全ての表面が露出していないため、第2プラグ電極23が酸化することを防ぐことができる。このような支持層21による第2プラグ電極23の酸化防止効果は、支持層21がシリコン窒化膜若しくは酸化アルミニウム膜などの耐酸化防止機能膜であるときに、特に顕著である。なお、上記のIRセンサー装置100は、例えば、赤外線を受光することにより人体の存在を検出する人感センサーや、人体の温度分布などを検出する温度センサー等を一例とする各種機器と、その製造方法に適用することができる。また、本発明のセンサー装置は、赤外線などの光検出用のセンサー装置の他、焦電体を用いた他のセンサー装置例えば、加速度センサー装置などにも応用可能である。